(57)【要約】【課題】  本発明は、陶磁器生地成形体を素材の粘土等のセラミック生地材から一つの製造装置によって容易に製造可能とする陶磁器生地成形体の製造装置、及び陶磁器生地成形体の製造方法の提供を課題とする。【解決手段】  外形に膨出部及び/又は凹凸部を有する陶磁器生地成形体の製造装置であって、該陶磁器生地成形体の外形となる形状を内面に形成した半硬質ゴム製の分轄型枠と、分轄型枠の外周に囲繞して分轄型枠の変形を防止する金属製の外枠と、該外枠を結合して分轄型枠を一体化する締結具と、一体化された分轄型枠の内面に貼着された粘土等のセラミック生地材を一体化型枠の内面に押圧して成型する、生ゴムやエラストマー等の高い可撓性を有する押圧媒体と押圧媒体を物理的に押圧する押圧具でなる押圧手段とで構成された陶磁器生地成形体の製造装置、及び陶磁器生地成形体の製造方法による。【選択図】  図１
2016150543.tif 000002
【特許請求の範囲】
【請求項１】
外形に膨出部及び／又は凹凸部を有する陶磁器生地成形体の製造装置であって、
該陶磁器生地成形体（１）の外形となる形状を内面に形成した半硬質ゴム製の分轄型枠（２）と、前記分轄型枠（２）が固定されて一体化された一体化型型枠の内面に生地成形時に貼着された粘土等のセラミック生地材（３０）を前記一体化型枠の内面に静水圧的に押圧して成形する押圧手段（５）とで構成されてなることを特徴とする陶磁器生地成形体の製造装置。
【請求項２】
外形に膨出部及び／又は凹凸部を有する陶磁器生地成形体の製造装置であって、
該陶磁器生地成形体（１）の外形となる形状を内面に形成した半硬質ゴム製の分轄型枠（２）と、
該分轄型枠（２）の外周に囲繞して前記分轄型枠（２）の変形を防止する金属製の外枠（３）と、
前記外枠（３）を結合して一体化する締結具（４）と、
前記分轄型枠（２）が一体化された一体化型枠の内面に貼着された粘土等のセラミック生地材（３０）を前記一体化型枠の内面に静水圧的に押圧して成形する押圧手段（５）とで構成されてなることを特徴とする陶磁器生地成形体の製造装置。
【請求項３】
押圧手段（５）が、生ゴムやエラストマー等の高い可撓性を有する不定形の押圧媒体（５ａ）と同押圧媒体（５ａ）を物理的に押圧する押圧具（５ｂ）とからなることを特徴とする請求項１又は２に記載の陶磁器生地成形体の製造装置。
【請求項４】
分轄型枠（２）の外周、及び外枠（３）が円弧状をなし、前記外枠（３）で囲繞された分轄型枠（２）を組み合わせて円筒形状とした外枠（３）の外周に捲回される締結具（４）が帯状の円筒体を２分割した形状をなし、その一端が蝶番（１１）で連結され、他端は外側に折り曲げられてボルト挿通孔（１３）を有する締結端子（１２）とされ、該ボルト挿通孔（１３）に挿通されたボルトとナットとで締め付けることによって前記円筒形状の組み合わされた分轄型枠（２）を結合するボルト締結型締結具（４ａ）であることを特徴とする請求項２又は３のいずれか１項に記載の陶磁器生地成形体の製造装置。
【請求項５】
分轄型枠（２）の外周、及び外枠（３）が円弧状をなし、前記外枠（３）で囲繞された分轄型枠（２）を組み合わせて円筒形状とした外枠（３）の外周に捲回される締結具（４）がベルト状をしたベルト型締結具（４ｂ）であることを特徴とする請求項２又は３のいずれか１項に記載の陶磁器生地成形体の製造装置。
【請求項６】
外枠（３）には複数の穿設孔（３ａ）が設けられ、分轄型枠（２）の外周には前記外枠（３）の穿設孔（３ａ）の位置に適合して１又は複数の突起部（２ａ）が形成されてなり、前記外枠（３）の穿設孔（３ａ）に分轄型枠（２）外周の突起部（２ａ）を挿入して分轄型枠（２）が外枠（３）に固定されよう構成されてなることを特徴とする請求項２〜５のいずれか１項に記載の陶磁器生地成形体の製造装置。
【請求項７】
押圧手段（５）の押圧媒体（５ａ）が、前記分轄型枠（２）の結合によって一体化された一体化型枠の狭隘部に貼着されたセラミック生地材（３０）を削り取ることなく通過し得る形状に形成され、かつ前記型枠内面に貼着したセラミック生地材（３０）を前記型枠（２）の内面に均等に押圧できるよう、製作する陶磁器成形体（１）の内容積を上回る体積を有してなり、前記押圧媒体（５ａ）を垂設する押圧具（５ｂ）が、前記一体化型枠の開口部を覆う形状寸法を有し、かつ押圧による該押圧具（５ｂ）の変形を抑制するための、布、網等のメッシュ材が埋設されてなることを特徴とする請求項１〜６のいずれか１項に記載の陶磁器生地成形体の製造装置。
【請求項８】
請求項２〜７のいずれか１項に記載の陶磁器生地成形体の製造装置を使用して行う陶磁器生地成形体の製造方法であって、
ａ．陶磁器生地成形体（１）の外形となる形状を内面に形成した分轄型枠（２）を、その外周を囲繞して変形を防止する外枠（３）に装着し、その外枠（３）に囲繞された分轄型枠（３）を組み合わせて陶磁器生地成形体（１）の外形が形成可能な状態にした後、前記外枠（３）を結合して一体化する第１工程と、
ｂ．前記分轄型枠（２）が一体化された一体化型枠の内面に陶磁器の素材となる粘土等のセラミック生地材（３０）を貼着する第２工程と、
ｃ．セラミック生地材（３０）貼着された一体化型枠内に、生ゴムやエラストマー等の高い可撓性を有する押圧媒体（５ａ）を挿入し、前記押圧媒体（５ａ）を物理的に押圧する押圧具（５ｂ）によって内側から前記セラミック生地材（３０）を前記一体化型枠の内面に押し付けて陶磁器生地成形体（１）の外形を成形する第３工程と、
ｄ．前記外枠（３）の結合を解除し、外枠（３）に囲繞された分轄型枠（２）を順次取り外して、陶磁器生地成形体を（１）取り出す第４工程と
で構成されてなることを特徴とする陶磁器生地成形体の製造方法。
【請求項９】
製造する陶磁器生地成形体（１）が、例えば脚付き容器のようにその底部の外形と側面の外形とが大きく異なっていて、分轄型枠（２）を脚部と胴部とに分割して形成するのが適切とされるような場合においてなされる陶磁器生地成形体の製造方法であって、
内面に脚部の形状を形成した分轄型枠（２ａ）を、前記請求項８に記載された第１工程によって一体化して脚部の一体化型枠（２１）を形成し、その内面にセラミック生地材（３０）を貼着する第２工程と、貼着されたセラミック生地材（３０）を押圧手段（５）によって内側から押圧する第３工程とを施した後、
内面に胴部の形状を形成した分轄型枠（２ｂ）を、前記脚体の一体化型枠を形成したのと同様にして一体化して胴部の一体化型枠（２２）を形成し、この胴部の一体化型枠（２２）を前記脚部の一体化型枠（２１）上に載置し、前記胴部の一体化型枠（２２）の内面に陶磁器の素材となる粘土等のセラミック生地材（３０）を先に成形し終えた脚部のセラミック生地材（３０）に接着させて貼着し、さらに貼着し終えたセラミック生地材（３０）を、前記押圧手段（５）によって、胴部の一体化型枠（２２）の内面に押しつけて成形し、
その後胴部の一体化型枠（２２）、脚部の一体化型枠（２１）それぞれの前記外枠（３）の結合を解除し、内部に胴部の形状を形成し分轄型枠（２）と、内部に脚部の形状を形成した分轄型枠（２）を順次取り外して、脚部と胴部とが一体として成形された陶磁器生地成形体（１）を取り出すことを特徴とする陶磁器生地成形体の製造方法。
【発明の詳細な説明】
【技術分野】
【０００１】
陶磁器生地成形体を製造する製造装置及び製造方法に係り、特に陶磁器成形体の外形を内面に形成した型枠内に貼着した粘土等のセラミック生地材を、生ゴムやエラストマー等の高い可撓性を有する押圧媒体と、同押圧媒体を物理的に押圧する押圧具とでなる押圧手段によって内側から前記型枠内面に押し付けて製造し、かつ前記型枠を破砕することなく製造された陶磁器生地成形体を取り出し得、同一形状の陶磁器生地成形体を複数個製造可能にしてなる陶磁器生地成形体の製造装置、及び陶磁器生地成形体の製造方法に関する。
【背景技術】
【０００２】
陶磁器生地を成形体に成形する手法としては、ろくろを用いたろくろ成形、石膏で作った型に泥漿を流し込んでしばらく放置し石膏が水分を吸収して乾燥部が適当な厚みとなった時点で中の泥を捨てるがば鋳込み、高圧に耐える高分子材料で形成した型によって加圧成形する圧力鋳込みが知られ、大量生産の場でも実用に供されている。
そして特許文献１には
「１．ろくろ手段や鋳込み手段などで陶器生地を成形し、該成形した陶器生地に対応した成形型に陶器生地を装着せしめ、かつ成形した陶器生地の外形形状になじむ可撓性材料で密閉容器の一つの面を構成し、該密閉容器の可撓性材料の面と前記成形型に装着した陶器生地とが対向するように位置せしめ、該成形した陶器生地に応じた圧力で加圧流体を密閉容器内に注入し、加圧変化する可撓性材料が、成形した陶器生地を整形する陶器生地成形後の成型方法。
２．可撓性材料で形成した面は、材料の厚さもしくは硬度の変化で模様を形成し、加圧変化する可撓性材料の厚いもしくは硬い部分が陶器生地を強く押圧し。陶器生地に凹凸模様を形成する特許請求の範囲第１項記載の陶器生地成形後の整形方法。」  
とその成形装置とが開示されている。
【先行技術文献】
【特許文献】
【０００３】
【特許文献１】特公平０５−０６７４０５号公報
【発明の概要】
【発明が解決しようとする課題】
【０００４】
上記背景技術の記載した陶磁器生地成形体の製造方法にあっては、同一形状の製品を大量に一貫生産するには、コンピュータ制御等を組み込んだ機械設備が必要となる。陶芸愛好家等が、同一形状の陶磁器を複数個製作しようという場合には適用できない。
また、前記特許文献１の発明は、ろくろ手段や鋳込み手段などであらかじめ形成された陶器生地の形状を変化させたり、その表面に凹凸模様を形成する方法及び装置であって、一つの製造装置によって粘土等のセラミック生地材から所定形状の陶器生地成形体が得られるものでなく、その工程の一部を分担するものに過ぎない。
本発明は、上記背景技術に鑑みてなされたものであって、陶磁器生地成形体を素材の粘土等のセラミック生地材から一つの製造装置によって容易に製造可能とする陶磁器生地成形体の製造装置、及び陶磁器生地成形体の製造方法の提供を課題とする。
【課題を解決するための手段】
【０００５】
本発明者らは上記課題を下記の手段により解決した。
（１）外形に膨出部及び／又は凹凸部を有する陶磁器生地成形体の製造装置であって、
該陶磁器生地成形体の外形となる形状を内面に形成した半硬質ゴム製の分轄型枠と、前記分轄型枠が固定されて一体化された一体化型型枠の内面に生地成形時に貼着された粘土等のセラミック生地材を前記一体化型枠の内面に静水圧的に押圧して成形する押圧手段とで構成されていることを特徴とする陶磁器生地成形体の製造装置。
（２）外形に膨出部及び／又は凹凸部を有する陶磁器生地成形体の製造装置であって、
該陶磁器生地成形体の外形となる形状を内面に形成した半硬質ゴム製の分轄型枠と、
該分轄型枠の外周に囲繞して前記分轄型枠の変形を防止する金属製の外枠と、
前記外枠を結合して一体化する締結具と、
前記分轄型枠が一体化された一体化型枠の内面に貼着された粘土等のセラミック生地材を前記一体化型枠の内面から静水圧的に押圧して成形する押圧手段とで構成されてなることを特徴とする陶磁器生地成形体の製造装置。
（３）押圧手段が、生ゴムやエラストマー等の高い可撓性を有する不定形の押圧媒体と同押圧媒体を物理的に押圧する押圧具とからなることを特徴とする（１）又は（２）に記載の陶磁器生地成形体の製造装置。
【０００６】
（４）分轄型枠の外周、及び外枠が円弧状をなし、前記外枠で囲繞された分轄型枠を組み合わせて円筒形状とした外枠の外周に捲回される締結具が帯状の円筒体を２分割した形状をなし、その一端が蝶番で連結され、他端は外側に折り曲げられてボルト挿通孔を有する締結端子とされ、該ボルト挿通孔に挿通されたボルトとナットとで締め付けることによって前記円筒形状の組み合わされた分轄型枠を結合するボルト締結型締結具であることを特徴とする（２）又は（３）のいずれかに記載の陶磁器生地成形体の製造装置。
（５）分轄型枠の外周、及び外枠が円弧状をなし、前記外枠で囲繞された分轄型枠を組み合わせて円筒形状とした外枠の外周に捲回される締結具がベルト状をしたベルト型締結具であることを特徴とする（２）又は（３）のいずれか１項に記載の陶磁器生地成形体の製造装置。
【０００７】
（６）外枠には複数の穿設孔が設けられ、分轄型枠の外周には前記外枠の穿設孔の位置に適合して１又は複数の突起部が形成されてなり、前記外枠の穿設孔に分轄型枠外周の突起部を挿入して分轄型枠が外枠に固定されよう構成されてなることを特徴とする（２）〜（５）のいずれか１項に記載の陶磁器生地成形体の製造装置。
【０００８】
（７）押圧手段の押圧媒体が、前記分轄型枠の結合によって一体化された一体化型枠の狭隘部に貼着されたセラミック生地材を削り取ることなく通過し得る形状に形成され、かつ前記型枠内面に貼着したセラミック生地材を前記型枠の内面に均等に押圧できるよう、製作する陶磁器成形体の内容積を上回る体積を有してなり、前記押圧媒体を垂設する押圧具が、前記一体化型枠の開口部を覆う形状寸法を有し、かつ押圧による該押圧具の変形を抑制するための、布、網等のメッシュ材が埋設されてなることを特徴とする（１）〜（６）のいずれか１項に記載の陶磁器生地成形体の製造装置。
【０００９】
（８）前記（２）〜（７）のいずれか１項に記載の陶磁器生地成形体の製造装置を使用して行う陶磁器生地成形体の製造方法であって、
ａ．陶磁器生地成形体の外形となる形状を内面に形成した分轄型枠を、その外周を囲繞して変形を防止する外枠に装着し、その外枠に囲繞された分轄型枠を組み合わせて陶磁器生地成形体の外形が形成可能な状態にした後、前記外枠を結合して一体化する第１工程と、
ｂ．前記分轄型枠が一体化された一体化型枠の内面に陶磁器の素材となる粘土等のセラミック生地材を貼着する第２工程と、
ｃ．セラミック生地材貼着された一体化型枠内に、生ゴムやエラストマー等の高い可撓性を有する押圧媒体を挿入し、前記押圧媒体を物理的に押圧する押圧具によって内側から前記セラミック生地材を前記一体化型枠の内面に押し付けて陶磁器生地成形体の外形を成形する第３工程と、
ｄ．前記外枠の結合を解除し、外枠に囲繞された分轄型枠を順次取り外して、陶磁器生地成形体を取り出す第４工程と
で構成されてなることを特徴とする陶磁器生地成形体の製造方法。
【００１０】
（９）製造する陶磁器生地成形体が、例えば脚付き容器のようにその底部の外形と側面の外形とが大きく異なっていて、分轄型枠を脚部と胴部とに分割して形成するのが適切とされるような場合においてなされる陶磁器生地成形体の製造方法であって、
内面に脚部の形状を形成した分轄型枠を、前記（８）に記載された第１工程によって一体化して脚部の一体化型枠を形成し、その内面にセラミック生地材を貼着する第２工程と、貼着されたセラミック生地材を押圧手段によって内側から押圧する第３工程とを施した後、
内面に胴部の形状を形成した分轄型枠を、前記脚体の一体化型枠を形成したのと同様にして一体化して胴部の一体化型枠を形成し、この胴部の一体化型枠を前記脚部の一体化型枠上に載置し、前記胴部の一体化型枠内面に陶磁器の素材となる粘土等のセラミック生地材を先に成形し終えた脚部のセラミック生地材に接着させて貼着し、さらに貼着し終えたセラミック生地材を、前記押圧手段によって、胴部の一体化型枠の内面に押しつけて成形し、
その後胴部の一体化型枠、脚部の一体化型枠それぞれの前記外枠の結合を解除し、内部に胴部の形状を形成し分轄型枠と、内部に脚部の形状を形成した分轄型枠を順次取り外して、脚部と胴部とが一体として成形された陶磁器生地成形体を取り出すことを特徴とする陶磁器生地成形体の製造方法。
【発明の効果】
【００１１】
本発明の陶磁器生地の製造方法及び陶磁器生地の製造方法によって下記の効果が発揮される。
〈１〉外形に膨出部及び／又は凹凸部を有する陶磁器生地成形体の製造装置であって、
該陶磁器生地成形体の外形となる形状を内面に形成した半硬質ゴム製の分轄型枠と、前記分轄型枠が固定されて一体化された一体化型型枠の内面に生地成形時に貼着された粘土等のセラミック生地材を前記一体化型枠の内面に静水圧的に押圧して成形する押圧手段とで構成されているので、
外形に膨出部及び／又は凹凸部を有する陶磁器生地成形体を型枠の内面に押圧することによって製造でき、製造された前記陶磁器生地成形体も締結具による分轄型枠の結合を解除することによって容易に取り出せ、かつ、同一形状の陶磁器生地成形体複数個を容易に製造できる。
〈２〉外形に膨出部及び／又は凹凸部を有する陶磁器生地成形体の製造装置であって、
該陶磁器生地成形体の外形となる形状を内面に形成した半硬質ゴム製の分轄型枠と、
該分轄型枠の外周に囲繞して前記分轄型枠の変形を防止する金属製の外枠と、
前記外枠を結合して一体化する締結具と、
前記分轄型枠が一体化された一体化型枠の内面に貼着された粘土等のセラミック生地材を前記一体化型枠の内面から静水圧的に押圧して成形する押圧手段とで構成されてなるので、
外形に膨出部及び／又は凹凸部を有する陶磁器生地成形体を型枠の内面に押圧することによって製造でき、製造された前記陶磁器生地成形体も締結具による分轄型枠の結合を解除することによって容易に取り出せ、かつ、同一形状の陶磁器生地成形体複数個を容易に製造できる。
〈３〉押圧手段が、生ゴムやエラストマー等の高い可撓性を有する不定形の押圧媒体と同押圧媒体を物理的に押圧する押圧具とからなるので、
前記一体化された分轄型枠の内面に貼着された粘土等のセラミック生地材が内側から静水圧的に押圧され、厚みがほぼ均一な陶磁器生地成形体が得られる。
【００１２】
〈４〉分轄型枠の外周、及び外枠が円弧状をなし、前記外枠で囲繞された分轄型枠を組み合わせて円筒形状とした外枠の外周に捲回される締結具が帯状の円筒体を２分割した形状をなし、その一端が蝶番で連結され、他端は外側に折り曲げられてボルト挿通孔を有する締結端子とされ、該ボルト挿通孔に挿通されたボルトとナットとで締め付けるボルト締結型締結具、又は外枠の外周に捲回される締結具がベルト状をしたベルト型締結具であるので、
分轄型枠の一体化、及び一体化の解除が容易に行え、取り扱いやすい陶磁器生地成形体の製造装置が提供できる。
【００１３】
〈５〉外枠には複数の穿設孔が設けられ、分轄型枠の外周には前記外枠の穿設孔の位置に適合して１又は複数の突起部が形成されてなり、前記外枠の穿設孔に分轄型枠外周の突起部を挿入して分轄型枠が外枠に固定されよう構成されてなるので、
分轄型枠を締結具で締め付けて一体化する際や、一体化された分轄型枠の内面に貼着した粘土等のセラミック生地材を前記加圧手段によって押圧する際に前記分轄型枠と外枠との位置ズレのおそれがなく、作業が安定に進められ、陶磁器生地成形体の歩留まりも高く保証される。
【００１４】
〈６〉押圧手段の押圧媒体が、前記分轄型枠の結合によって一体化された一体化型枠の狭隘部に貼着されたセラミック生地材を削り取ることなく通過し得る形状に形成され、かつ前記型枠内面に貼着したセラミック生地材を前記型枠の内面に均等に押圧できるよう、製作する陶磁器成形体の内容積を上回る体積を有してなり、前記押圧媒体を垂設する押圧具が、前記一体化型枠の開口部を覆う形状寸法を有し、かつ押圧による該押圧具の変形を抑制するための、布、網等のメッシュ材が埋設されてなるので、
前記押圧媒体を、粘土等のセラミック生地材が貼着された一体化型枠内に挿入し、前記押圧具を押し下げることによって前記押圧媒体が貼着されたセラミック生地材を均等に押圧し、均一な厚みの陶磁器生地成形体が得られる。
【００１５】
〈７〉前記「課題を解決するための手段」の（１）〜（６）のいずれか１項に記載の陶磁器生地成形体の製造装置を使用して行う陶磁器生地成形体の製造方法であって、
ａ．陶磁器生地成形体の外形となる形状を内面に形成した分轄型枠を、その外周を囲繞して変形を防止する外枠に装着し、その外枠に囲繞された分轄型枠を組み合わせて陶磁器生地成形体の外形が形成可能な状態にした後、前記外枠を結合して一体化する第１工程と、
ｂ．前記分轄型枠が一体化された一体化型枠の内面に陶磁器の素材となる粘土等のセラミック生地材を貼着する第２工程と、
ｃ．セラミック生地材貼着された一体化型枠内に、生ゴムやエラストマー等の高い可撓性を有する押圧媒体を挿入し、前記押圧媒体を物理的に押圧する押圧具によって内側から前記セラミック生地材を前記一体化型枠の内面に押し付けて陶磁器生地成形体の外形を成形する第３工程と、
ｄ．前記外枠の結合を解除し、外枠に囲繞された分轄型枠を順次取り外して、陶磁器生地成形体を取り出す第４工程と
で構成されているので、
いずれの工程も平易な作業で実施でき、同一形状の陶磁器生地成形体複数個を容易に製造できる。
【００１６】
〈８〉製造する陶磁器生地成形体が、例えば脚付き容器のようにその底部の外形と側面の外形とが大きく異なっていて、分轄型枠を脚部と胴部とに分割して形成するのが適切とされるような場合においてなされる陶磁器生地成形体の製造方法であって、
内面に脚部の形状を形成した分轄型枠を、前記（７）に記載された第１工程によって一体化して脚部の一体化型枠を形成し、その内面にセラミック生地材を貼着する第２工程と、貼着されたセラミック生地材を押圧手段によって内側から押圧する第３工程とを施した後、
内面に胴部の形状を形成した分轄型枠を、前記脚体の一体化型枠を形成したのと同様にして一体化して胴部の一体化型枠を形成し、この胴部の一体化型枠を前記脚部の一体化型枠上に載置し、前記胴部の一体化型枠内面に陶磁器の素材となる粘土等のセラミック生地材を先に成形し終えた脚部のセラミック生地材に接着させて貼着し、さらに貼着し終えたセラミック生地材を、前記押圧手段によって、胴部の一体化型枠の内面に押しつけて成形し、
その後胴部の一体化型枠、脚部の一体化型枠それぞれの前記外枠の結合を解除し、内部に胴部の形状を形成し分轄型枠と、内部に脚部の形状を形成した分轄型枠を順次取り外して、脚部と胴部とが一体として成形された陶磁器生地成形体を取り出すので、
上下で外形が異なる陶磁器生地成形体複数個も容易に製造できる。
【図面の簡単な説明】
【００１７】
【図１】本発明の陶磁器生地成形体製造装置の一実施例の構成図
【図２】本発明の陶磁器生地成形体製造装置の他の実施例の構成図
【図３】ボルト締結型締結具の構造図
【図４】分轄型枠と外枠との結合構造の説明図
【図５】加圧手段の構成図
【図６−１】本発明の陶磁器生地成形体の製造方法説明図（１）
【図６−２】本発明の陶磁器生地成形体の製造方法説明図（２）
【図７−１】脚付き陶磁器の生地形成体の脚部型枠の構成図
【図７−２】脚付き陶磁器の生地形成体の胴部型枠の構成図
【図８】脚付き陶磁器生地成形体の製造方法説明図
【発明を実施するための形態】
【００１８】
本発明の陶磁器生地成形体の製造装置及び製造方法を実施するための形態を、実施例の図に基づいて説明する。
図１は本発明の陶磁器生地成形体製造装置の一実施例の構成図、図２は本発明の陶磁器生地成形体製造装置の他の実施例の構成図、図３はボルト締結型締結具の構造図、図４は分轄型枠と外枠との結合構造の説明図、図５は加圧手段の構成図であり、図６−１及び図６−２は本発明の陶磁器生地成形体製造方法の説明図、図７−１は脚付き陶磁器の生地形成体の脚部型枠の構成図、図７−２は脚付き陶磁器の生地形成体の胴部型枠の構成図、図８は脚付き陶磁器生地成形体の製造方法説明図である。
図において１は陶磁器生地成形体、２は分轄型枠、２ａは穿設孔、３は外枠、３ａは突起部、４ａはボルト締結型締結具、４ｂはベルト型締結具、５は加圧手段、５ａは押圧媒体、５ｂは押圧具、１１は蝶番、１２は締結部、１３はボルト孔、２１は脚部の一体化型枠、２２は胴部の一体化型枠、３０はセラミック生地材を示す。
【実施例１】
【００１９】
本発明の陶磁器生地成形体の製造装置の第１の実施例は、図１（ｂ）の上面図に示すように外周が円弧状をなし、内面には製造する陶磁器生地成形体の外形となる形状を形成した半硬質ゴム製の分轄型枠２［図１（ｃ）のＡ−Ａ断面図参照］と、
該分轄型枠２の外周に囲繞して前記分轄型枠２の変形を防止する円弧状の金属製の外枠３と、
前記外枠３の外周に捲回して外枠３で囲繞された分轄型枠２を結合して一体化するボルト締結型締結具４ａとで構成されている。
そしてこのボルト締結型締結具４ａは、図３に示すように、帯状の円筒体を２分割した形状をなし、その一端が蝶番１１で連結され、他端はいずれも外側に折り曲げられてボルト挿通孔１３を有する締結端子１２とされ、該ボルト挿通孔に挿通されたボルトとナットとで締め付けて前記分轄型枠２を結合して一体化している。
図においては分轄型枠２を２個として示したが、製造する陶磁器生地成形体の外形によっては分轄数をより多くしておかないと製造し終えた陶磁器生地成形体を取り出せないこととなるので、分轄型枠２の数は２個に限られるものではない。
また、図４に示すように外枠３には複数の穿設孔３ａが設けられ、分轄型枠２の外周には前記外枠３の穿設孔３ａの位置に適合して１又は複数の突起部２ａが形成されており、前記外枠３の穿設孔３ａに分轄型枠２外周の突起部２ａを挿入して分轄型枠を外枠に固定するよう構成されており、製造する陶磁器生地成形体１の外形によっては前記分轄型枠２の数が増やさなくてはならない場合であっても、複数の分轄型枠２それぞれの突起部２ａが挿入される位置に外枠３の穿設孔３ａを穿つことによって対応できるので、外枠３は２分轄されていれば十分であり、そのことが分轄型枠２の結合作業の効率化に資することとなるので好ましい。
そして本製造装置には、前記分轄型枠２が結合された一体化型枠の内面に貼着された粘土等のセラミック生地材３０（図６参照）を前記一体化型枠の内面に押圧して成形するための生ゴムやエラストマー等の高い可撓性を有する押圧媒体５ａ、好ましくは硬度１０から２０度のＲＴＹゴムと同押圧媒体５ａを物理的に押圧する押圧具５ｂとでなる押圧手段５が具備されている。
該押圧手段５の押圧媒体５ａは、図５に示すように、前記分轄型枠２の結合によって一体化された一体化型枠の狭隘部に貼着されたセラミック生地材３０を削り取ることなく通過し得る形状に形成され、かつ前記一体化型枠内面に貼着したセラミック生地材３０を前記一体化型枠の内面に均等に押圧できるよう、製作する陶磁器成形体１の内容積を上回る体積を有してなり、前記押圧媒体５ａを垂設する押圧具５ｂが、前記一体化型枠の開口部を覆う形状寸法を有し、かつ押圧による該押圧具５ｂの変形を抑制するための、布、網等のメッシュ材が埋設されている。
なお、押圧媒体５ａは生ゴムやエラストマー等の高い可撓性を有する袋体（例えば引張強度２０ＭＰａ以上破断時の伸びが５００％以上のゴム袋）に、液体、エラストマ又はゲル（例えば硬度１０以下のエラストマまたはゲル）を詰め込んだものであってもよく、一体化された分轄型枠の内面に貼着されたセラミック生地材３０を均等に押し付けて形成する機能を備えているものであればよい。
【実施例２】
【００２０】
本発明の陶磁器生地成形体の製造装置の第２の実施例は、図２（ｂ）の上面図に示すように外周が円弧状をなし、内面には製造する陶磁器生地成形体の外形となる形状を形成した半硬質ゴム製の分轄型枠２［図２（ｃ）のＡ−Ａ断面図参照］と、
該分轄型枠２の外周に囲繞して前記分轄型枠２の変形を防止する円弧状の金属製の外枠３と、前記外枠３の外周に捲回して外枠３で囲繞された分轄型枠２を結合して一体化するベルト状の締結具４ｂ［図２（ａ）参照］とで構成されている。このベルト状締結具４ｂには、公知のものの中から適宜選択して使用することができる。
他の部分については実施例１で説明したのと同様であるので、重複しての説明は割愛する。
【００２１】
上記実施例１及び実施例２で説明した本発明の陶磁器生地成形体の製造装置を用いて実施する陶磁器生地成形体の製造方法について、図６−１及び図６−２に基づいて以下に説明する。
本発明の陶磁器生地成形体の製造方法では、まず、図６−１（ａ）に示すように、陶磁器生地成形体１の外形となる形状を内面に形成した分轄型枠２を、その外周に設けられた１又は複数個の突起部２ａを該突起部２ａに対応した外枠３に設けられた穿設孔３ａに挿入して外枠３に固着し、次いで図６−１（ｂ）に示すように、外枠３の囲繞によって変形防止がなされた分解型枠２をその内側に陶磁器生地成形体１の形状が構成されるよう組み合わせた後、前記外枠３の外周に締結具４を捲装・締結して一体化する製造装置の組立から始まる。
そして前記分轄型枠２を結合して一体化された一体化型枠の内面に図６−１（ｃ）に示すように陶磁器の素材となる粘土等のセラミック生地材３０を貼着した後、図６−２（ｄ）に示すように、生ゴムやエラストマー等の高い可撓性を有する押圧媒体５ａを前記セラミック生地材３０が貼着された一体化型枠内に挿入し、前記押圧手段５の押圧具５ｂを押し下げることによって、図６−２（ｅ）に示すように、前記一体型枠の内面に貼着されたセラミック生地材３０を静水圧的に内側から押圧して、陶磁器生地成形体１を成形する。
そして前記外枠３の外周に捲装、締結した締結具４を取り外して分割型枠２の一体化を解除し、外枠３に囲繞された分轄型枠２を順次取り外して、図６（ｆ）に示す陶磁器生地成形体１を取り出し、製造作業を終えることとなる。
【００２２】
製造する陶磁器生地成形体１が、例えば脚付き容器のようにその底部の外形と側面の外形とが大きく異なっていて、分轄型枠２を脚部と胴部とに分割して形成するのが適切とされるような場合においてなされる陶磁器生地成形体の製造方法について図７−１、図７−２、及び図８に基づいて説明する。
この場合、図７−１に示す内面に脚部の形状を形成した分轄型枠２を外枠３に固着し、前記外枠３の外周に締結具４を捲装・締結して一体化した脚部の一体化型枠２１と、内面に胴部の形状を形成した分轄型枠２を外枠３に固着し、前記外枠３の外周に締結具４を捲装・締結して一体化した胴部の一体化型枠２２とを用意する。
そして図８（ａ）に示す脚部の一体化型枠２１に粘土等のセラミック生地材３０を図８（ｂ）に示すように加圧充填して脚部の陶磁器生地成形体を形成し、次いで、図８（ｃ）に示すようにセラミック生地材３０が充填された脚部の一体化型枠２１の上に前記胴部の一体化型枠２２を載置し、図８（ｄ）に示すようにその内面、及び前記脚部一体化型枠２１との接合面にセラミック生地材３０を貼着し、貼着されたセラミック生地材３０を前記押圧手段５によって内側から押圧し、脚部と胴部とが一体に形成された陶磁器生地成形体１を形成する。
なお、脚部の一体化型枠２１の上に胴部の一体化型枠２２を載置してセラミック生地材３０を貼着し、また加圧手段５によって押圧する際に脚部と胴部の一体型型枠２１、２２が位置ずれを起こす懸念を考慮して両者の外枠２、２を連結する何らかの公知の手段を備えておくことも好ましい。
【００２３】
以上本発明の陶磁器生地成形体の製造装置の分轄型枠２として胴部の外周がいずれの部分も円弧状であるものを実施例として説明してきたが、それに限られるものでなく、方形の容器や胴部に窪みや突起を持つ陶磁器生地成形体でも、かなりのものは分轄型枠２をどのように分轄し、その内面にどのような形状を形成するのかの工夫によって対応できる。
【符号の説明】
【００２４】
１：陶磁器生地成形体
２：分轄型枠
２ａ：突起部
３：外枠
３ａ：穿設孔
４：締結具
４ａ：ボルト締結型締結具
４ｂ：ベルト型締結具
５：加圧手段
５ａ：押圧媒体
５ｂ：押圧具
２１：脚部の一体化型枠
２２：胴部の一体化型枠
３０：セラミック生地材
【図１】
2016150543.tif 000003
【図２】
2016150543.tif 000004
【図３】
2016150543.tif 000005
【図４】
2016150543.tif 000006
【図５】
2016150543.tif 000007
【図６−１】
2016150543.tif 000008
【図６−２】
2016150543.tif 000009
【図７−１】
2016150543.tif 000010
【図７−２】
2016150543.tif 000011
【図８】
2016150543.tif 000012